ЭЛЕКТРОЛИТ ДЛЯ ЭЛЕКТРОХИМИЧЕСКОГО ЭЛЕМЕНТА АККУМУЛЯТОРНОЙ БАТАРЕИ И СОДЕРЖАЩИЙ ЭЛЕКТРОЛИТ ЭЛЕМЕНТ АККУМУЛЯТОРНОЙ БАТАРЕИ

1. Электролит для электрохимического элемента аккумуляторной батареи, содержащий диоксид серы и проводящую соль, отличающийся тем, что:
- молярная концентрация гидроксидных групп в электролите составляет максимально 50 ммоль на литр, и
- молярная концентрация хлорсульфонатных групп в электролите составляет максимально 350 ммоль на литр.
2. Электролит по п. 1, отличающийся тем, что молярная концентрация гидроксидных групп в электролите составляет максимально 45 ммоль на литр, предпочтительно максимально 25 ммоль на литр, более предпочтительно максимально 15 ммоль на литр, и особо предпочтительно максимально 5 ммоль на литр.
3. Электролит по п. 1, отличающийся тем, что молярная концентрация хлорсульфонатных групп в электролите составляет максимально 250 ммоль на литр, предпочтительно максимально 200 ммоль на литр, и особо предпочтительно максимально 100 ммоль на литр.
2
2
2
2
2
4. Электролит по одному из пп. 1-3, отличающийся тем, что электролит содержит по меньшей мере 1 моль SO, предпочтительно по меньшей мере 2 моля SO, более предпочтительно по меньшей мере 3 моля SO, еще более предпочтительно по меньшей мере 4 моля SO, и особо предпочтительно по меньшей мере 6 моль SO, на один моль проводящей соли.
5. Электролит по одному из пп. 1-3, отличающийся тем, что проводящая соль является аддуктом кислоты Льюиса/основания Льюиса, и электролит содержит свободное основание Льюиса.
6. Электролит по одному из пп. 1-3, отличающийся тем, что проводящая соль является алюминатом, галогенидом, оксалатом, боратом, фосфатом, арсенатом или галлатом щелочного металла, прежде всего лития.
7. Электролит по п. 6, отличающийся тем, что проводящая соль является тетрагалогеноалюминатом лития, предпочтительно тетрахлоралюиминатом лития.
8. Электролит по одному из пп. 1-3, отличающийся тем, что он относительно количества вещества всех растворенных в электролите солей содержит максимально 30 мол. %, предпочтительно максимально 20 мол. %, более предпочтительно максимально 10 мол. %, и особо предпочтительно максимально 1 мол. %, растворенной соли с катионом, отличающимся от катиона активного металла.
9. Электрохимический элемент аккумуляторной батареи, содержащий электролит по одному из предшествующих пунктов, положительный электрод и отрицательный электрод.
10. Элемент аккумуляторной батареи по п. 9, отличающийся тем, что активный металл является щелочным металлом, щелочноземельным металлом или металлом 12 группы периодической системы или алюминием.
11. Элемент аккумуляторной батареи по п. 10, отличающийся тем, что активный металл является литием, натрием, кальцием, цинком или алюминием.
12. Элемент аккумуляторной батареи по одному из пп. 9-11, отличающийся тем, что отрицательный электрод является электродом внедрения.
13. Элемент аккумуляторной батареи по п. 12, отличающийся тем, что отрицательный электрод содержит углерод.
14. Элемент аккумуляторной батареи по одному из пп. 9-11, отличающийся тем, что положительный электрод содержит соединение металла, преимущественным образом оксид металла или галогенид металла или фосфат металл, причем металл, преимущественным образом, является переходным металлом с порядковым номером элемента 22-28, прежде всего кобальтом, никелем, марганцем или железом.
15. Элемент аккумуляторной батареи по п. 14, отличающийся тем, что положительный электрод содержит интеркаляционное соединение.
16. Элемент аккумуляторной батареи по п. 15, отличающийся тем, что положительный электрод содержит фосфат литий-железа.
17. Способ изготовления электролита для электрохимического элемента аккумуляторной батареи, причем
- смешивают кислоту Льюиса, основание Льюиса и алюминий, и
- смесь в течение минимальной продолжительности в 6 часов нагревают при температуре выше минимальной температуры, причем минимальная температура составляет по меньшей мере 200°С и лежит выше точки плавления смеси, при этом образуется аддукт кислоты Льюиса и основания Льюиса.
18. Способ по п. 17, отличающийся тем, что минимальная температура составляет 250°С, предпочтительно 300°С, более предпочтительно 350°С, более предпочтительно 400°С, более предпочтительно 450°С, и особо предпочтительно 500°С.
19. Способ по п. 17 или 18, отличающийся тем, что минимальная продолжительность составляет 12 часов, предпочтительно 18 часов, более предпочтительно 24 часа, более предпочтительно 48 часов, и особо предпочтительно 72 часа.
20. Способ по п. 17 или 18, отличающийся тем, что смесь содержит на каждый моль кислоты Льюиса по меньшей мере 40 ммоль, предпочтительно по меньшей мере 200 ммоль, и особо предпочтительно по меньшей мере 400 ммоль, алюминия.